(57)【特許請求の範囲】
【請求項１】
先打ちコンクリートの打設後、後打ちコンクリートを打継いで行くコンクリートの打ち継ぎ方法において、
前記先打ちコンクリートの打込み後に、先打ちコンクリートにレイタンスが形成されている段階でブリーディング抑止剤を混合した後打ちコンクリートを打設し、前記先打ちコンクリートとの境界面を含む締め固め作業を行うことを特徴とするコンクリートの打継ぎ方法。
【発明の詳細な説明】
【０００１】
【発明の属する技術分野】
本発明はコンクリートの打ち継ぎ方法に関し、特にコンクリート間の打ち継ぎ部の処理技術に関する。
【０００２】
【従来の技術】
コンクリート構造物を構築する際、コンクリートを型枠内に打設すると、コンクリートの硬化前にブリーディングが生じ、ブリーディング水が上昇するとともに微細な不純物が上昇し、コンクリートの表面に脆弱なレイタンス層が形成される。この傾向は、一般的なコンクリートのみでなく、高強度コンクリートや高流動コンクリートについても同様である。このレイタンス層は、打設コンクリートがそのまま構造物躯体表面となるものであればさほど大きな問題とはならないが、特に、先打ちコンクリートが硬化した後に、後打ちコンクリートを打継ぐ層打ちコンクリート工法を採用する場合には、レイタンス層の介在によって打ち継ぎ強度が低下し、構造欠陥の要因となる。
【０００３】
レイタンス層の除去のため、従来では、打ち継ぎ処理として先打ちコンクリートが硬化した後、表層部をはつり機などでチッピングしたり、サンドブラストあるいはジェット水の吹付けなどの物理的な除去処理を実施することで、表層を除去し、骨材を露出させ凹凸を付けること等を行っていた。
【０００４】
【発明が解決しようとする課題】
しかしながら、いずれの方法においても、コンクリートが硬化した後の処理であって、チッピング処理、サンドブラストは手数がかかり、また、ジェット水吹付け作業の場合には洗い出した水の排水処理が必要であるなど、労力、時間が必要であるほか、作業のための設備を必要としていた。また、いずれの方法においても、先打ちコンクリートの養生後の処理作業のため、短期間に連続してコンクリートを打込まなければならない場合に、工期短縮の制約条件ともなり、従って工期に制約のある工事には不適であった。
【０００５】
これに対し、特許第２６９９６９３号公報には、先打ちコンクリートにブリーディング抑止剤を添加し、レイタンスを発生させない工法が開示されている。しかしながら、この工法では、打設される全てのコンクリートに対して有効量のブリーディング抑止剤を添加しなければならないため、材料費が高価となり、また、このような工法によっても完全にレイタンスを防止することは出来ず、前述の物理的処理方法に比べて打継ぎ部の強度が低下する。
【０００６】
本発明は、以上の課題を解決するものであって、その目的は、先打ちコンクリートに生じたブリーディングを多く含む組成部分を後打ちコンクリート内に取込むことで、ブリーディングを有効に吸収でき、これによって打ち継ぎ部の強度低下を防止できるようにしたコンクリートの打ち継ぎ方法を提供するものである。
【０００７】
【課題を解決するための手段】
以上の目的を達成するため、本発明は、先打ちコンクリートの打設後、後打ちコンクリートを打継いで行くコンクリートの打ち継ぎ方法において、前記先打ちコンクリートの打込み後に、先打ちコンクリートにレイタンスが形成されている段階でブリーディング抑止剤を混合した後打ちコンクリートを打設し、前記先打ちコンクリートとの境界面を含む締め固め作業を行うことを特徴とする。以上の方法によれば、先打ちコンクリートの表面に上昇するブリーディング水及びこれに伴って上昇する微細不純物は、締め固め作業に伴う表面攪乱によって、後打ちコンクリート内に取込まれ、後打ちコンクリート中に含まれるブリーディング抑止剤に吸収される。従って、打継ぎ部の強度低下を防止できるとともに、後打ちコンクリートに対する影響も防止できる。
【０００８】
【発明の実施の形態】
以下、本発明の好ましい実施の形態につき、添付図面を参照して詳細に説明する。図１は本発明方法を模式的に示している。まず、同図（ａ）に示すように、型枠１内において、先打ちコンクリート１０が打設される。先打ちコンクリートは一般的配合のコンクリート、あるいは高流動コンクリートが用いられる。
【０００９】
先打ちコンクリート１０の打設後は、これが若齢材であって、形状が保持され、型枠に対する側圧が低下する程度まではその内部は硬化しているが、表面層１０ａがレオロジー的挙動を保っている状態、すなわち、水和反応に伴って、矢印のごとく、ブリーディング水が表面層１０ａに盛んに上昇し、図中、点の集合で示すレイタンスが形成されている段階で、（ｂ）に示すように、後打ちコンクリート１２を打設する。
【００１０】
後打ちコンクリート１２は、前記先打ちコンクリート１０と同一配合であるが、これに加え予めブリーディング抑止剤を添加混合したものを用いる。ブリーディング抑止剤は、水溶性セルロースエーテルや、メチルセルロースエーテル（ＣＭＣ）などの粘ちょう性物質であり、その配合量は、コンクリート中の水分量に対して０．３〜１．０重量％が好ましい範囲である。
【００１１】
打設後は、（ｃ）に示すように、直ちに締め固め作業を行う。一般に締め固め作業としては、バイブレータ付鋼棒１４を用いて行うが、これの突刺し量を先打ちコンクリート１０の表層１０ａ近傍またはその直下まで到達させて締め固め作業を行う。つまり、この締め固め時における先打ちコンクリート１０の内部は硬質であるが、表層１０ａは軟弱なレイタンスが形成されており、バイブレータ付鋼棒１４を突き刺した状態では鋼棒１４の先端が表層１０ａまで十分に貫通され、堀起しにより、後打コンクリート１２の内部に攪乱状態に混合され、前述の物理的表面除去処理と同等の処理がゲル状の液層内で行われることになる。
【００１２】
この作業により、レオロジー的状態であって、表面にブリーディングが生じている状態の先打ちコンクリート１０の表面層１０ａは、打継ぎ境界がなくなる状態まで攪乱され、後打ちコンクリート１２の内部に混合される。そして、先打ちコンクリート１０に生じたブリーディング水を多く含む組成部分は、図の矢印に示すように、後打ちコンクリート１２内に取込まれ、これに含有されているブリーディング抑止剤によりその含水分が吸収されることになる。
【００１３】
その後の養生により、先打ちコンクリート１０の硬化に引続き、後打ちコンクリート１２も順次硬化する。その場合に発生する水和熱は先打ちと後打ちで十分な時間差があるため、水和熱によるコンクリート強度に対する影響はなく、また、型枠１に対する側圧の問題も時間差に応じて解消される。
【００１４】
なお、以上の実施形態では、先打ちと後打ちの二層の打継ぎとしたが、三層以上の場合であっても、後打コンクリートの打設時に、前記と同一要領で行えば良いことは勿論である。
【００１５】
【発明の効果】
以上の説明により明らかなように、本発明によるコンクリートの打ち継ぎ方法にあっては、先打ちコンクリートに生じたブリーディングを多く含む組成部分を後打ちコンクリート内に取込むことで、ブリーディングを有効に吸収でき、これによって打ち継ぎ部の強度低下を防止出来る。また、本発明方法では、先打ちコンクリートの完全硬化後でなく、ある程度硬化してから後打ちコンクリートを打設するため、打継ぎまでの時間も短縮されるため、急速施工に好適である。
【図面の簡単な説明】
【図１】（ａ）〜（ｃ）は本発明方法の手順を示す説明図である。
【符号の説明】
１  型枠
１０  先打ちコンクリート
１２  後打ちコンクリート
１４  締め固め用バイブレータつき鋼棒
【図１】
0003589095.tif 000002